(57)【要約】        【課題】ＮＯｘ処理のための付帯的な設備を必要とせず、またエネルギーを外部から投入しなくても、比較的穏和な温度条件下における無通電によってＮＯｘを無害化することができ、併せて良好な自己発電を可能とする高分子電解質型燃料電池を提供する。【解決手段】高分子電解質膜１、その一方の側に設けた水素イオン形成能を有する電子導電性燃料極２、これに接して設けた水素含有ガスを供給する通路３、高分子電解質膜１の他方の側に設けたＮＯｘを還元し無害化する機能を有する電子導電性空気極４、及びこれに接して設けたＮＯｘ含有ガスを供給する通路５を備え、かつ前記ＮＯｘを無害化ガスと水蒸気として取り出すことを特徴とする高分子電解質型燃料電池。【選択図】    図１
2008108568.tif 000002
【特許請求の範囲】
【請求項１】
高分子電解質膜１、その一方の側に設けた水素イオン形成能を有する電子導電性燃料極２、これに接して設けた水素含有ガスを供給する通路３、高分子電解質膜１の他方の側に設けたＮＯｘを還元し、これを無害化する機能を有する電子導電性空気極４、及びこれに接して設けたＮＯｘ含有ガスを供給する通路５を備え、かつ前記ＮＯｘを無害化ガスと水蒸気として取り出すことを特徴とする高分子電解質型燃料電池。
【請求項２】
電子導電性燃料極２の形成材料が、多孔性カーボンペーパーであることを特徴とする請求項１に記載の高分子電解質型燃料電池。  
【請求項３】
多孔性カーボンペーパーが、水素を選択的に透過する機能を有することを特徴とする請求項２に記載の高分子電解質型燃料電池。
【請求項４】
多孔性カーボンペーパーが、水素酸化触媒を含むことを特徴とする請求項１から３のいずれかに記載の高分子電解質型燃料電池。
【請求項５】
水素酸化触媒は、白金、ルテニウム、パラジウム、ニッケル、銅、銀、およびバナジウムから選ばれた少なくも一種以上の元素を含むことを特徴とする請求項４に記載の高分子電解質型燃料電池。
【請求項６】
電子導電性燃料極２は、多孔性カーボンペーパーと水素選択透過膜を組み合わせたものであることを特徴とする請求項１から５のいずれかに記載の高分子電解質型燃料電池。
【請求項７】
水素選択透過膜が、金属・合金膜、微多孔性無機膜及び有機高分子膜から選ばれることを特徴とする請求項６に記載の高分子電解質型燃料電池。
【請求項８】
電子導電性空気極４の形成材料が、多孔性カーボンペーパーであることを特徴とする請求項１から７のいずれかに記載の高分子電解質型燃料電池。  
【請求項９】
多孔性カーボンペーパーが、ＮＯｘを選択的に透過する機能を有することを特徴とする請求項８に記載の高分子電解質型燃料電池。
【請求項１０】
電子導電性空気極４は、多孔性カーボンペーパーとＮＯｘ選択透過膜を組み合わせたものであることを特徴とする請求項１から９のいずれかに記載の高分子電解質型燃料電池。
【発明の詳細な説明】
【技術分野】
【０００１】
本発明は、燃料電池に関し、更に詳しくは、ＮＯｘを無通電で還元して無害化することができ、同時に、この無害化反応を利用することにより、自己発電を可能とした新規な固体高分子型燃料電池に関するものである。
【背景技術】
【０００２】
燃焼に伴って発生するＮＯｘの処理技術は、環境を維持するための技術として様々な開発が進められてきた。
しかしながら、たとえば、工場設備などの固定発生源から発生するＮＯｘを直接分解する方法は、いずれも高温反応であり、外部より多量の熱を供給することが必要とされる。また還元剤による分解法ではアンモニア等の環境負荷型還元剤が大量に必要とされる。
また、自動車を始めとする移動発生源から発生するＮＯｘの処理手段としては、排気ガスを処理するためのＮＯｘ処理手段をエンジンに続く部分に設置することが行われる。このＮＯｘ処理には発生源の規模や使用状況に応じて種々の装置や方法が開発されている。
【０００３】
ところで、NOxを無害化する処理手段として、ＮＯｘに通電して電気化学的手段を適用し、直接分解し無害化する装置が本出願前公知である。
たとえば、陽極及び陰極を備えた酸素イオン導電性固体酸化物膜に通電し、その通電量を制御することによりNOxを分解する排ガス浄化装置（特許文献１〜３）、酸素イオン導電性固体酸化物膜を利用した電気化学セルを用いた排NOxを分解・除去するシステム（特許文献４）や陽陰極電極を備えたプロトン導電高分子膜にNOxを供給する際の通電量を制御することで、NOxを100℃以下で還元分解する装置が知られている（特許文献５）。
しかしながら、これらの方法は、いずれも、電気化学セルに電気エネルギーを印加しなければならず、省エネタイプの処理方法とはいえなかった。
【０００４】
また、燃料極に水素ガスを、空気極（酸素）極に酸素ガスを供給して発電を行う燃料電池が実用化されている。
この場合、供給酸素ガスがＮＯｘなどの不純物を含む場合、不純物であるＮＯｘを、あらかじめ、別途水素等により還元して無害化しておく方法も知られている。
たとえば、改質ガスや燃焼ガス中のCOやＮＯｘの濃度を低減する反応器およびＮＯｘを浄化する反応器を備えた燃料電池システム（特許文献６）や供給空気中のＮＯｘを浄化する反応器を備えた燃料電池（特許文献７）などが具体的に提案されている。
しかしながら、これらの燃料電池は、供給ガスに含まれる窒素酸化物を事前に無害化するための反応器や浄化装置を設置する必要があり、このため、部品点数が増え、装置が複雑化・大型化してしまい、緩和な条件による窒素酸化物の無害化と高分子電解質型燃料電池の小型化といった時代の要請に応えるものではなかった。
【０００５】
一方、「電解質を含有し表面に触媒電極を有する隔膜で隔てられた二室からなる隔膜反応器を用い、陰極室に一酸化窒素を供給し、陽極室に水素を供給し、一酸化窒素−水素電池反応によりヒドロキシルアミンを製造する方法において、陰極触媒として鉄フタロシアニンを用いたヒドロキシルアミンの製造方法」も知られている（特許文献８）。
しかしながら、この特許文献記載の方法は、一酸化窒素からヒドロキシルアミンの反応選択率の向上を図るために、触媒として鉄フタロシアニンを用いることを要旨とするものであり、また、電解質として硫酸、硝酸、過塩素酸などの水溶液を用いるものであって、固体の高分子電解質膜を使用する方法ではなかった。また、生成したヒドロキシルアミンを電解質膜に溶解させ、反応系外に取り出すものであって、ＮＯｘを窒素ガスなどに無害化すると共に水素と酸素の反応を利用してこれを水蒸気に変換して発電を可能にする高分子電解質型燃料電池の作製を何ら示唆するものではなかった。
【０００６】
【特許文献１】特開２００４−６６１７３号公報
【特許文献２】特開平１１−１７９１４２号公報
【特許文献３】特開平１０−６６８２７号公報
【特許文献４】特開２００４−４１９６５号公報
【特許文献５】特開２００４−１４１７５０号公報
【特許文献６】特開２００３−１９７２４２号公報
【特許文献７】特開２００３−１３２９２８号公報
【特許文献８】特開平７−７０７８１号公報
【発明の開示】
【発明が解決しようとする課題】
【０００７】
水素を含有する改質ガスを燃料ガスとして供給すると共に、ＮＯｘを含有する空気を燃料電池の酸素ガス（酸化剤ガス）として直接供給することによって、燃料ガス中に含まれる水素を選択的に利用して酸素ガス中のＮＯｘを還元しつつ、電気エネルギーを取り出す高分子電解質型燃料電池は、ＮＯｘの無害化処理と発電を同時に行うものであり、燃料電池としては理想の形態である。
この高分子電解質型燃料電池は、ＮＯｘ処理のための付帯的な設備を必要とせず、また電気エネルギーを外部から投入しなくても、比較的穏和な温度条件下における無通電によってＮＯｘを無害化することができ、併せて良好な自己発電を可能とするものである。
したがって、かかる燃料電池は、従来のものと異なり、燃料電池そのものがＮＯｘの処理を行うことができ、しかもＮＯｘの処理と同時に発電を行うことができるものであり、画期的な燃料電池発電システムということができる。
しかしながら、このようなエネルギー開発問題と環境問題の両者の解決手段として極めて有効である高分子電解質型燃料電池利用の発電システムは、未だ報告されたことはなく、その研究開発が強く要請されているのが現状である。
【０００８】
本発明は、ＮＯｘ処理のための付帯的な設備を必要とせず、またエネルギーを外部から投入しなくても、比較的穏和な温度条件下における無通電によってＮＯｘを無害化することができ、併せて良好な自己発電を可能とする高分子電解質型燃料電池を提供することを目的とする。
【課題を解決するための手段】
【０００９】
本発明者等は、上記課題を解決するために鋭意検討した結果、
水素を含有する改質ガスを燃料ガスとして供給すると共に、ＮＯｘを含有する空気を燃料電池の酸素ガス（酸化剤ガス）として直接供給することによって、燃料ガス中に含まれる水素を選択的に利用して酸素ガス中のＮＯｘを還元しつつ、電気エネルギーを取り出すといった特有な要件を採用すると、上記課題が解決できることを見出し、本発明を完成するに至った。
【００１０】
すなわち、この出願によれば、以下の発明が提供される。
［１］高分子電解質膜１、その一方の側に設けた水素イオン形成能を有する電子導電性燃料極２、これに接して設けた水素含有ガスを供給する通路３、高分子電解質膜１の他方の側に設けたＮＯｘを還元し、これを無害化する機能を有する電子導電性空気極４、及びこれに接して設けたＮＯｘ含有ガスを供給する通路５を備え、かつ前記ＮＯｘを無害化ガスと水蒸気として取り出すことを特徴とする高分子電解質型燃料電池。
［２］電子導電性燃料極２の形成材料が、多孔性カーボンペーパーであることを特徴とする上記［１］に記載の高分子電解質型燃料電池。  
［３］多孔性カーボンペーパーが、水素を選択的に透過する機能を有することを特徴とする上記［２］に記載の高分子電解質型燃料電池。
［４］多孔性カーボンペーパーが、水素酸化触媒を含むことを特徴とする上記［１］から［３］のいずれかに記載の高分子電解質型燃料電池。
［５］水素酸化触媒は、白金、ルテニウム、パラジウム、ニッケル、銅、銀、およびバナジウムから選ばれた少なくも一種以上の元素を含むことを特徴とする上記［４］に記載の高分子電解質型燃料電池。
［６］電子導電性燃料極２は、多孔性カーボンペーパーと水素選択透過膜を組み合わせたものであることを特徴とする上記［１］から［５］のいずれかに記載の高分子電解質型燃料電池。
［７］水素選択透過膜が、金属・合金膜、微多孔性無機膜及び有機高分子膜から選ばれることを特徴とする上記［６］に記載の高分子電解質型燃料電池。
［８］電子導電性空気極４の形成材料が、多孔性カーボンペーパーであることを特徴とする上記［１］から［７］のいずれかに記載の高分子電解質型燃料電池。  
［９］多孔性カーボンペーパーが、ＮＯｘを選択的に透過する機能を有することを特徴とする上記［８］に記載の高分子電解質型燃料電池。
［１０］電子導電性空気極４は、多孔性カーボンペーパーとＮＯｘ選択透過膜を組み合わせたものであることを上記［１］から［９］のいずれかに記載の高分子電解質型燃料電池。
【発明の効果】
【００１１】
本発明の高分子電解質型燃料電池は、窒素酸化物処理のための付帯的な設備を必要とせず、またエネルギーを外部から投入しなくても、比較的穏和な温度条件下における無通電によって窒素酸化物を無害化することができ、併せて燃料電池本来の役割である良好な自己発電を可能とする。
また、本発明によれば、常温作動、活性水素イオンによる高効率還元、各技術を一体化したコンパクトシステムでポータブル化もできる高分子電解質型燃料電池を提供することが可能となる。適用分野としては、自動車排ガス処理、低温排ガス処理、分散型コージェネレーションシステム、長距離トンネルや工場などの閉鎖空間における脱硝などに使用できる。特に、環境対策が充分ではない地域では、簡易かつ効率的な排煙脱硝法として、今後大きな需要増加が見込まれる。
【発明を実施するための最良の形態】
【００１２】
本発明の代表的な高分子電解質型燃料電池の構造を図１に示す。
図１に示されるように、本発明の高分子電荷脂質型燃料電池は、高分子電解質膜１、その一方の側に設けた水素イオン形成能を有する電子導電性燃料極２、及びこれに接して設けた水素含有ガスを供給する通路３、高分子電解質膜１の他方の側にはＮＯｘを還元しこれを無害化する機能を有する電子導電性空気極４およびこれに接して設けたＮＯｘを含有するガスを供給する通路５を備え、かつ前記ＮＯｘを無害化ガスと水蒸気として取り出すものである。
【００１３】
つぎに、本発明の高分子電解質型燃料電池の作動機構について説明する。
燃料ガスである水素含有ガスは通路３から供給される。水素含有ガスとしては、制限はなく、水素ガスボンベからの純粋の水素でも炭化水素やメタノールを分解させて得られる水素ガスを含有する改質ガスなどであってもよい。なお、硫黄成分は後続の酸化触媒反応を被毒する性質を有するので、硫黄成分を極力除去しておくことが望ましい。
【００１４】
通路３から供給された水素含有ガスは、ついで、水素イオン形成能を有する電子導電性燃料極２に導入される。この電子導電性燃料極２において、水素は水素イオンと電子に分解される。水素イオンは高分子電解質膜１を通し、また電子は外部回路を通って、電子導電性空気極４に移動する。この時、水素イオンと電子、そして空気極に導入された窒素酸化物等との反応により、窒素酸化物等が分解無害化され水が生成するとともに、発電エネルギーが得られる。
【００１５】
このような燃料極２の形成材料は、特に制約されず、従来公知の電極材料がそのまま使用できるが、多孔性カーボンペーパーを用いることが好ましい。また、この多孔性カーボンペーパーとしては水素を選択的に透過する機能を有するものが好ましく使用される。
また、この多孔性カーボンペーパーには水素ガスを酸化するための触媒を塗布しておくことが好ましい。このような触媒としては、白金、ルテニウム、パラジウム、ニッケル、銅、銀、バナジウムから選ばれた少なくとも一種以上の元素を含む単体や化合物を挙げることができる。
【００１６】
また、この燃料電極２には更に水素ガス透過能を高めるために、カーボンペーバーと水素選択透過膜を組み合わせて用いることが好ましい。このような水素選択透過膜を使用した場合には、水素含有ガスとして、触媒被毒となるＣＯを含有する改質ガスを用いても、選択的・効率的に水素を燃料電極に移行できるため、触媒寿命の低下をもたらさずに水素ガスを水素イオンに変換することができる。
水素選択透過膜としては、金属・合金膜、微多孔性無機膜及び有機高分子膜などのそれ自体従来公知の膜を用いればよい。金属・合金膜としてはPd膜やＰｄ−Ａｇ合金膜、Ｐｄ−Ｃｕ合金膜が、微多孔性無機膜としては種々の微多孔性炭素膜やＳｉＣ膜やＳｉＯ2等の膜が、また有機高分子膜としてはポリピロール膜や、導電性マトリックスと複合化したポリイミド膜等が挙げられる。
【００１７】
微多孔性炭素膜は、その厚みは、通常、1ミクロンから100ミクロンのものが賞用される。
この特性を有する微多孔性炭素膜は、製法により特定されるというものではなく、ガス分子を選択的に通す機能を有する炭素膜であれば問題ない。微多孔性炭素膜としては、例えば、前駆体有機高分子（フェノール樹脂、ポリイミドなど）膜を適切な条件下（400〜1400℃、無酸素雰囲気）で熱分解することによって得られる炭素膜、および前駆体有機・高分子（フェノール樹脂、ポリイミドなど）膜に、錯体溶解法、イオン交換法、含浸法などによって、ナノ微粒子前駆体を分散させた後に、適切な条件下（400〜1400℃、無酸素雰囲気）で熱分解することによって得られるナノ粒子分散炭素膜（特開２００３−０５３１６７号公報、特開２００４−２７５９８６号公報）を挙げることができる。
なお、微多孔性炭素膜の形成にあたっては、種々の炭化水素の高温下での化学蒸着や、黒鉛（グラファイト）のターゲットからのスパッタ蒸着等によっても行うことができる。電極表面に炭素膜を形成する場合にはこれらの方法も採用することができる。
更に第VIII族金属もしくは第ＩＢ族金属から選ばれる金属ナノ粒子あるいはその化合物の金属ナノ粒子を分散した微多孔性炭素膜であるとすることにより、より効果的に脱硝を行うことができる。
第VIII族金属としては、Ru、Pt、Pd、白金やニッケルが、第ＩＢ族金属としては、Cu、AgやAu等が挙げられる。これらの金属のナノ粒子の粒径は、通常、1nmから20nm程度である。また、これらの金属ナノ粒子を組み合わせた金属ナノ粒子としては、白金−ルテニウム又は白金−パラジウムを挙げることができる。    
また、前記微多孔性炭素膜は、第VIII族金属もしくは第ＩＢ族金属から選ばれる金属ナノ粒子前駆体を分散させた炭素膜前駆体有機高分子膜を、無酸素雰囲気中、400〜1400℃で熱分解することによって得られる。
また、微多孔性炭素膜からなる燃料極には、電子導電性を付与する材料たとえば、導電性を有する金属(Fe,Ru,Pt,Pd, Cu,Ag,Au, etc)や、導電性酸化物、炭素などを単独、あるいは組み合わせたものを添加併用しておくことが好ましい。
【００１８】
一方、ＮＯｘ含有ガスは通路５から供給される。ＮＯｘ含有ガスとしては、特に制限はないが、ＮＯｘを含む酸素ガスや空気が好ましく使用される。
従来の高分子電解質型燃料電池では、空気極に供給するガスとしては、ＮＯｘを含まない酸素ガスや空気が用いられており、ＮＯｘは反応阻害ガスとして事前に除去されていた。
本発明では、このような従来の技術常識を覆し、空気極にＮＯｘ含有ガスを積極的に導入し、これを燃料極からの水素ガスにより還元・無害化し、また分解により生じた酸素を燃料極から放出された水素イオンと電子と反応させてＨ２Ｏとして排出すると共に発電を行うことに成功したのである。
すなわち、本発明に係る高分子電解質型燃料電池は、従来のものと異なり、ＮＯｘの無害化処理と同時に発電を行うことができるものであり、画期的な燃料電池発電システムということができる。
なお、通路５に供給されるＮＯｘの濃度および流量は、電池1ユニットあたり処理可能なＮＯｘの量に依る。電池1ユニットの規模及び能力によるが、例えば、数十ppmから数％程度のＮＯｘを含む、長距離トンネルや工場などの閉鎖空間における、効率的簡易脱硝法として好適である。
【００１９】
通路５から供給されたＮＯｘ含有ガスは、ついで、ＮＯｘを還元しこれを無害化する機能を有する電子導電性空気極４に導入される。この電子導電性空気極２において、ＮＯｘは燃料極から供給される水素イオン（水素ガス）によって還元されて無害化されるになる。またこの還元反応によって生じる酸素は燃料極から供給される水素イオンと電子と反応することにより水蒸気（水）に変換される。この変換反応によって、電流が流れ発電する。
【００２０】
このような空気極２の形成材料としては、特に制約されず、従来公知の電極材料がそのまま使用できるが、多孔性カーボンペーパーを用いることが好ましい。また、この多孔性カーボンペーパーはＮＯｘを選択的に透過する機能を有するものを用いることが望ましい。
また、この多孔性カーボンペーパーにはＮＯｘを還元するための還元触媒を含有させておくことが好ましい。このような還元触媒としては、Pt、Pd、ロジウム、銀などを含む単体や化合物等を挙げることができる。
【００２１】
また、この空気極４にはＮＯｘの透過能を高めるために、前記カーボンペーパーとＮＯｘ選択透過膜を組み合わせて用いることが好ましい。この場合、ＮＯｘ選択透過膜は、ＮＯｘの全てを透過するものでなくても、これを濃縮し得る膜（ＮＯｘ選択濃縮膜）であってもよい。このようなＮＯｘ選択透過膜を用いることでＮＯｘ濃度が高まるのでその還元反応を促進することが可能となる。
ＮＯｘ選択透過膜としては、微多孔性無機膜や有機高分子膜等を挙げることができる。
【００２２】
高分子電解質膜１は、燃料ガス（水素ガス）と酸化剤（ＮＯｘ含有ガス）が直接反応しないようにこれを隔離し、かつ燃料極で生成する水素イオンを空気極側まで移送する機能を有するものである。このような高分子電解質膜としては、従来公知の高分子電解質膜の何れもが使用できるが、パーフルオロカーボンスルホン酸を用いることが好ましい。パーフルオロカーボンスルホン酸の具体例としては、ナフィオン１１７（デュポン社の商標名）、フレミオン（商標名）、アシプレックス（商標名）、ダウ社のイオン交換膜などをあげることができる。
【００２３】
この高分子電解質膜１に、前記した燃料極および空気極を設ける態様に特に制限はないが、高分子電解質膜の両面に電極を接合した、所謂ＭＥＡ（Membrane Electrode Assembly）（電極／電解質接合体）とすることにより、電極の特性、高分子電解質の特性について良好なものとすると共に、燃料電池の効率を良好に保つことができる。
このＭＥＡの作成にあたっては、電解質接合体を合わせた状態として、ホットプレスして、電極／電解質接合体を形成することができる。この場合に、電極の厚さが最大でも100ミクロン以下と薄いものであることから、全体としてきわめて薄い電極／電解質接合体の形成が可能となる。さらに、前記ナノ粒子分散炭素膜では、ナノ粒子を炭素膜の片面に局在させることが可能であるため、この場合には、電極触媒塗布が必ずしも必要でなくなるといった利点を有する。
【００２４】
また、本発明の燃料電池においては、より利用性の高い改質ガス中のＣＯによる被毒を抑制しつつＮＯｘ還元反応を促進させることによりＮＯｘの無害化と相応の発電性能を実現させるために、電極として、水素選択透過膜を併用した燃料極とＮＯｘ選択透過膜を併用した空気極を組み合わせて用いることが好ましい。
【実施例】
【００２５】
以下、本発明を実施例により更に詳細に説明する。
【００２６】
実施例１
図１のＮＯｘの分解無害化を伴う燃料電池発電システムを室温に保ち、燃料極（アノード）側に加湿水素20ccmを、空気極（カソード）側に3000ppmの乾燥ＮＯを含む窒素ガスを20ccmで供給して、水素−酸素（NO分解によって生成）高分子電解質型燃料電池を作製した。なお、高分子電解質膜としてナフィオン膜を用い、燃料極および空気極として、白金触媒を塗布したカーボンペーパーを用い、これをホットプレスすることによってMEAを自作した。当初のOCV（開回路起電力）は0.6Vであり、電流の増加とともに起電力が変化した。その結果、０．３ｍW/cm2程度の発電性能を有することがわかった（図２）。
【００２７】
比較例１
実施例１で得られた発電出力が、窒素ガス中に含まれる微量酸素に起因するのか否かを確認するため、図１の自作MEAで構成される燃料電池発電システムを室温に保ち、燃料極側に加湿水素20ccmを、空気極側にNOを含まない乾燥窒素100ccmを供給することによって、燃料電池発電を試みた。その結果、発電出力は全く得られず、実施例１で得られた発電出力が、窒素ガス中に含まれる極微量酸素に起因するのではなく、ＮＯｘの分解に伴って生成した酸素に起因するものであることが確認された。
なお、実施例１の発電性能は、ＮＯｘ分解反応効率や燃料供給速度・利用率当を最適化していない状態で得られたものであるにもかかわらず、相応の発電性能を有していたことから、これら因子の最適化によって、さらに発電性能の向上が可能と考えられる。
【００２８】
実施例２
実施例１において、燃料極の形成材料を白金ナノ粒子を分散した水素選択透過性炭素膜およびカーボンペーパーに代え、燃料極側に導入するガスを、加湿したＣＯ含有改質模擬ガスに代えた以外は、実施例１と同様にして操作したところ、実施例１とほぼ同様な発電性能を有する高分子電解質型燃料電池が得られた。
すなわち、電極触媒への被毒を生じうるCOを含有する改質模擬ガスをそのまま供給しても、そのCOを排除し燃料水素を選択的に透過させることによって、ＮＯｘを無害化し、かつ相応の発電性能を有する高分子電解質型燃料電池システムを作動させることが可能であることがわかった。
【００２９】
実施例３
実施例１において、空気極の形成材料をNOx選択透過性炭素膜およびカーボンペーパーに代えた以外は実施例１と同様にして操作したところ、実施例１より優れた発電性能を有する高分子電解質型燃料電池が得られた。
すなわち、NOx選択透過膜によって乾燥排気模擬ガス中のＮＯｘガス濃度が向上し、ＮＯｘ還元反応がより促進されたことによって、ＮＯｘ無害化の際の発電性能を向上させた高分子電解質型燃料電池システムを構築することが可能であることがわかった。
【００３０】
実施例４
実施例１において、燃料極の形成材料を白金ナノ粒子を分散した水素選択透過性炭素膜およびカーボンペーパーに、空気極の形成材料をNOx選択透過性炭素膜およびカーボンペーパーに、更に燃料極側に導入するガスを加湿したＣＯ含有改質模擬ガスに代えた以外は、実施例１と同様にして操作したところ、実施例１と同等以上の発電性能を有する高分子電解質型燃料電池が得られた。
すなわち、電極触媒への被毒を生じるCOを含有する改質模擬ガスを燃料極にそのまま供給し、かつ乾燥排気模擬ガスを空気極に供給しても、燃料水素ならびに酸素源のNOxを選択的に透過させる機能によって、CO被毒を抑えつつＮＯｘ還元反応を促進させることによる、NOの無害化と相応の発電性能を有する高分子電解質型燃料電池システムを作動させることが可能であることがわかった。
【図面の簡単な説明】
【００３１】
【図１】本発明の代表的な高分子電解質型燃料電池の説明図。
【図２】実施例１で得た燃料電池のＩ−Ｖ特性と出力値を表すグラフ
【符号の説明】
【００３２】
１：高分子電解質膜
２：電子導電性燃料極
３：水素含有ガス通路
４：電子導電性空気極
５：ＮＯｘ含有ガス通路
【図１】
2008108568.tif 000003
【図２】
2008108568.tif 000004